(57)【要約】【課題】優れた摺動性及び融着性に加え、高温の圧縮永久歪（へたり性）も良好な、熱可塑性エラストマー組成物よりなる接合部材を提供する。【解決手段】下記（Ａ）、（Ｂ）及び（Ｃ）を含み、成分（Ａ）１００質量部に対して成分（Ｂ）を１００〜１４０質量部、成分（Ｃ）を６０〜１４０質量部含む熱可塑性エラストマー組成物よりなる接合部材。成分（Ａ）：ビニル芳香族化合物を主体とする少なくとも２個の重合体ブロックと、ブタジエンを含む少なくとも１個の重合体ブロックとを有するブロック共重合体の水素添加物であって、該ブロック共重合体の水素添加物のうち重量平均分子量が３００，０００以上のブロック共重合体の水素添加物（Ａ１）の占める割合が３０〜１００質量％成分（Ｂ）：炭化水素系ゴム用軟化剤成分（Ｃ）：ポリプロピレン系樹脂【選択図】図１
2020125442.tif 000002
【特許請求の範囲】
【請求項１】
下記（Ａ）、（Ｂ）及び（Ｃ）を含み、成分（Ａ）１００質量部に対して成分（Ｂ）を１００〜１４０質量部、成分（Ｃ）を６０〜１４０質量部含む熱可塑性エラストマー組成物よりなる接合部材。
成分（Ａ）：ビニル芳香族化合物を主体とする少なくとも２個の重合体ブロックと、ブタジエンを含む少なくとも１個の重合体ブロックとを有するブロック共重合体の水素添加物であって、該ブロック共重合体の水素添加物のうち重量平均分子量が３００，０００以上のブロック共重合体の水素添加物（Ａ１）の占める割合が３０〜１００質量％
成分（Ｂ）：炭化水素系ゴム用軟化剤
成分（Ｃ）：ポリプロピレン系樹脂
【請求項２】
前記熱可塑性エラストマー組成物が、更に下記成分（Ｄ）を含む、請求項１に記載の接合部材。
成分（Ｄ）：架橋剤
【請求項３】
前記成分（Ｃ）が、融解ピーク温度が１００℃以上１５７℃未満であるプロピレン系ランダム共重合体を含む、請求項１又は２に記載の接合部材。
【請求項４】
前記熱可塑性エラストマー組成物が、前記成分（Ａ）１００質量部に対して前記成分（Ｄ）を０．５質量部以上１０．０質量部以下含む、請求項２又は３に記載の接合部材。
【請求項５】
請求項１〜４のいずれかに記載の接合部材を備える自動車用複合成形体。
【請求項６】
下記（Ａ）、（Ｂ）、（Ｃ）及び（Ｄ）を含み、成分（Ａ）１００質量部に対して成分（Ｂ）を１００〜１４０質量部、成分（Ｃ）を６０〜１４０質量部含む熱可塑性エラストマー組成物を溶融混練し、混練物を射出成形する接合部材の製造方法。
成分（Ａ）：ビニル芳香族化合物を主体とする少なくとも２個の重合体ブロックと、ブタジエンを含む少なくとも１個の重合体ブロックとを有するブロック共重合体の水素添加物であって、該ブロック共重合体の水素添加物のうち重量平均分子量が３００，０００以上のブロック共重合体の水素添加物（Ａ１）の占める割合が３０〜１００質量％
成分（Ｂ）：炭化水素系ゴム用軟化剤
成分（Ｃ）：ポリプロピレン系樹脂
成分（Ｄ）：架橋剤
【請求項７】
下記（Ａ）、（Ｂ）及び（Ｃ）を含み、成分（Ａ）１００質量部に対して成分（Ｂ）を１００〜１４０質量部、成分（Ｃ）を６０〜１４０質量部含む熱可塑性エラストマー組成物。
成分（Ａ）：ビニル芳香族化合物を主体とする少なくとも２個の重合体ブロックと、ブタジエンを含む少なくとも１個の重合体ブロックとを有するブロック共重合体の水素添加物であって、該ブロック共重合体の水素添加物のうち重量平均分子量が３００，０００以上のブロック共重合体の水素添加物（Ａ１）の占める割合が３０〜１００質量％
成分（Ｂ）：炭化水素系ゴム用軟化剤
成分（Ｃ）：ポリプロピレン系樹脂
【発明の詳細な説明】
【技術分野】
【０００１】
本発明は、熱可塑性エラストマー組成物、この熱可塑性エラストマー組成物よりなる接合部材及びその製造方法と、この接合部材を用いた自動車用複合成形体に関する。詳しくは、摺動性、押出材との融着性および高温での圧縮永久歪（へたり性）に優れ、射出成形に適した流動性を有する熱可塑性エラストマー組成物と、この熱可塑性エラストマー組成物よりなる接合部材及びその製造方法と、この接合部材を用いた自動車用複合成形体に関する。
【背景技術】
【０００２】
ポリプロピレン系樹脂及びスチレン-ブタジエンブロック共重合体を動的熱処理して得られる熱可塑性エラストマー組成物は、ゴム的な軟質材料としての特性を示しながらも加硫工程が不要であり、熱可塑性樹脂と同様の成形加工性を有するものである。このため、このような熱可塑性エラストマー組成物は、製造工程の合理化やリサイクル性等の観点から注目され、自動車部品、家電用品、医療用機器部品、電線、雑貨等の分野で広く使用されている。特に、この熱可塑性エラストマー組成物は、自動車用シール材や建材用シール材としての用途において多用されてきている。
【０００３】
自動車用シール材や建材用シール材は複雑な構造を有するため、通常、熱可塑性エラストマー組成物からなる部材同士を接合して目的の部材が製造されている。この際、熱可塑性エラストマー組成物からなる成形体同士を接合するために、接着剤等を用いずに接合させる技術として、例えば、特許文献１に記載されているように、オレフィン系共重合ゴムと鉱物油系ゴム用軟化剤およびポリプロピレン系樹脂を一定の比率で混合し、動的架橋してなる接合部材によって熱融着させる技術が知られている。
【０００４】
また、特許文献２には、加硫ゴム成形体同士を十分に融着させる自動車用複合成形体用の接合コーナー部材の熱可塑性エラストマーを得るための技術として、オレフィン系共重合ゴムと結晶性エチレン系共重合体およびポリプロピレン系樹脂を一定の比率で混合し、動的架橋する技術が開示されている。
【先行技術文献】
【特許文献】
【０００５】
【特許文献１】特開２００８−２６６６１５号公報
【特許文献２】特開２００３−１５５３８６号公報
【発明の概要】
【発明が解決しようとする課題】
【０００６】
近年、熱可塑性エラストマー組成物からなる自動車用複合成形体の接合部材としては、摺動性、押出材との融着性および高温の圧縮永久歪（へたり性）などの性能に優れ、成形性（流動性）も良好であることが求められている。
【０００７】
上記特許文献１に記載されている熱可塑性エラストマー組成物からなる接合部材は、エラストマー成形体への接着性は良好であるが、特許文献１では、自動車用複合成形体の接合部材として必要な摺動性について言及されていない。
一般に、シリコーンオイルやオレイン酸アミドなどの滑剤を添加すると、高い摺動性を得ることができるが、このような滑剤は、表面張力が低く、成形体との接着面に露出し融着性を低下させる原因となる。
また、特許文献１では、ポリプロピレン系樹脂として、低流動性のプロピレン単独重合体（ＭＦＲ：０．７ｇ／１０分（２３０℃、２１．１８Ｎ））を使用していることから、流動性が低く、射出成形性が不十分であった。
【０００８】
特許文献２に記載されている熱可塑性エラストマー組成物よりなる接合部材は、加硫ゴム成形体への接着性は良好であるが、特許文献２でも自動車用複合成形体の接合部材として必要な摺動性について言及されていない。また、７０℃・２２時間の圧縮永久歪（へたり性）について記載はあるが、６０％を超えるものもあり不十分であるし、高温（１００℃・２２時間）での圧縮永久歪については更に悪化する恐れがある。
【０００９】
このように、従来において、摺動性及び融着性、高温での圧縮永久歪（へたり性）と成形加工性を全てバランス良く備え、自動車用複合成形体の接合部材として好適な熱可塑性エラストマー組成物は提供されていないのが現状である。
【００１０】
本発明は、上記問題点に鑑みてなされたものであり、優れた摺動性及び融着性に加え、高温の圧縮永久歪（へたり性）も良好な、熱可塑性エラストマー組成物と、この熱可塑性エラストマー組成物よりなる接合部材及びその製造方法と、この接合部材を用いた自動車用複合成形体を提供することを課題とする。
【課題を解決するための手段】
【００１１】
本発明者は、特定分子量のスチレン−ブタジエン系水添ブロック共重合体とポリプロピレン系樹脂とを特定の割合で用いることで、高温の圧縮永久歪が良好になるばかりか摺動性も高めることができ、上記課題を解決し得ることを見出し、本発明を完成させた。
【００１２】
即ち、本発明の要旨は以下の通りである。
【００１３】
［１］  下記（Ａ）、（Ｂ）及び（Ｃ）を含み、成分（Ａ）１００質量部に対して成分（Ｂ）を１００〜１４０質量部、成分（Ｃ）を６０〜１４０質量部含む熱可塑性エラストマー組成物よりなる接合部材。
成分（Ａ）：ビニル芳香族化合物を主体とする少なくとも２個の重合体ブロックと、ブタジエンを含む少なくとも１個の重合体ブロックとを有するブロック共重合体の水素添加物であって、該ブロック共重合体の水素添加物のうち重量平均分子量が３００，０００以上のブロック共重合体の水素添加物（Ａ１）の占める割合が３０〜１００質量％
成分（Ｂ）：炭化水素系ゴム用軟化剤
成分（Ｃ）：ポリプロピレン系樹脂
【００１４】
［２］  前記熱可塑性エラストマー組成物が、更に下記成分（Ｄ）を含む、［１］に記載の接合部材。
成分（Ｄ）：架橋剤
【００１５】
［３］  前記成分（Ｃ）が、融解ピーク温度が１００℃以上１５７℃未満であるプロピレン系ランダム共重合体を含む、［１］又は［２］に記載の接合部材。
【００１６】
［４］  前記熱可塑性エラストマー組成物が、前記成分（Ａ）１００質量部に対して前記成分（Ｄ）を０．５質量部以上１０．０質量部以下含む、［２］又は［３］に記載の接合部材。
【００１７】
［５］  ［１］〜［４］のいずれかに記載の接合部材を備える自動車用複合成形体。
【００１８】
［６］  下記（Ａ）、（Ｂ）、（Ｃ）及び（Ｄ）を含み、成分（Ａ）１００質量部に対して成分（Ｂ）を１００〜１４０質量部、成分（Ｃ）を６０〜１４０質量部含む熱可塑性エラストマー組成物を溶融混練し、混練物を射出成形する接合部材の製造方法。
成分（Ａ）：ビニル芳香族化合物を主体とする少なくとも２個の重合体ブロックと、ブタジエンを含む少なくとも１個の重合体ブロックとを有するブロック共重合体の水素添加物であって、該ブロック共重合体の水素添加物のうち重量平均分子量が３００，０００以上のブロック共重合体の水素添加物（Ａ１）の占める割合が３０〜１００質量％
成分（Ｂ）：炭化水素系ゴム用軟化剤
成分（Ｃ）：ポリプロピレン系樹脂
成分（Ｄ）：架橋剤
【００１９】
［７］  下記（Ａ）、（Ｂ）及び（Ｃ）を含み、成分（Ａ）１００質量部に対して成分（Ｂ）を１００〜１４０質量部、成分（Ｃ）を６０〜１４０質量部含む熱可塑性エラストマー組成物。
成分（Ａ）：ビニル芳香族化合物を主体とする少なくとも２個の重合体ブロックと、ブタジエンを含む少なくとも１個の重合体ブロックとを有するブロック共重合体の水素添加物であって、該ブロック共重合体の水素添加物のうち重量平均分子量が３００，０００以上のブロック共重合体の水素添加物（Ａ１）の占める割合が３０〜１００質量％
成分（Ｂ）：炭化水素系ゴム用軟化剤
成分（Ｃ）：ポリプロピレン系樹脂
【発明の効果】
【００２０】
本発明の熱可塑性エラストマー組成物は成形加工性に優れ、摺動性及び融着性、高温の圧縮永久歪（へたり性）も良好であり、本発明の熱可塑性エラストマー組成物を用いて、摺動性及び融着性、高温の圧縮永久歪（へたり性）に優れた複合成形体用接合部材を、良好な成形加工性のもとに得ることができる。
本発明の熱可塑性エラストマー組成物からなる接合部材は、その優れた摺動性及び融着性、高温の圧縮永久歪（へたり性）と成形加工性から、自動車用シール材、建材用シール材として有用であり、特に自動車用グラスランチャンネル等の自動車用複合成形体の接合部材として有用である。
【図面の簡単な説明】
【００２１】
【図１】本発明が適用される自動車用グラスランチャンネルの一例を示す斜視図である。
【発明を実施するための形態】
【００２２】
以下、本発明を詳細に説明するが、本発明は以下の説明に限定されるものではなく、本発明の要旨を逸脱しない範囲において、任意に変形して実施することができる。なお、本明細書において、「〜」を用いてその前後に数値又は物性値を挟んで表現する場合、その前後の値を含むものとして用いることとする。
【００２３】
〔熱可塑性エラストマー組成物〕
本発明の熱可塑性エラストマー組成物は、少なくとも下記成分（Ａ）〜（Ｃ）を所定の割合で含み、好ましくは、下記成分（Ｄ）の存在下で動的熱処理を行うことで製造される。
成分（Ａ）：ビニル芳香族化合物を主体とする少なくとも２個の重合体ブロックと、ブタジエンを含む少なくとも１個の重合体ブロックとを有するブロック共重合体の水素添加物であって、該ブロック共重合体の水素添加物のうち重量平均分子量が３００，０００以上のブロック共重合体の水素添加物（Ａ１）の占める割合が３０〜１００質量％
成分（Ｂ）：炭化水素系ゴム用軟化剤
成分（Ｃ）：ポリプロピレン系樹脂
成分（Ｄ）：架橋剤
【００２４】
［メカニズム］
本発明の熱可塑性エラストマー組成物は、摺動性、融着性、高温の圧縮永久歪（へたり性）に優れ、成形加工性も良好であるという効果を奏する。
【００２５】
本発明の熱可塑性エラストマー組成物がこのような効果を奏する理由の詳細は定かではないが、成分（Ａ）１００質量部のうちの３０質量部以上１００質量部以下である重量平均分子量が３００，０００以上のブロック共重合体の水素添加物（Ａ１）中に、わずかに存在する炭素原子間の二重結合部分が、動的架橋を行う際に添加する架橋剤や架橋助剤との結びつき架橋点となって、緩やかな分子鎖同士の結合を形成することで、高温でのゴム弾性すなわち圧縮永久歪（へたり性）が向上したと考えられる。また、重量平均分子量が３００，０００以上のブロック共重合体の水素添加物（Ａ１）を架橋剤および架橋助剤とともに混練することで、混練時にゴム成分に細かな分散径で分散し、成形体表面の平滑性にも寄与することで良好な摺動性が得られたと推定される。このように良好な摺動性が成分（Ａ）のゴム成分によってもたらされる結果として、表面張力（被着体との融着性）の低下効果のあるシリコーンオイル等の滑剤の添加量を抑えることができるため、融着性が良好になると考えられる。
更に、本発明の熱可塑性エラストマー組成物のゴム成分である成分（Ａ）がビニル芳香族化合物単位を主体としているために、オレフィン系ゴムと比較して多くのゴム用軟化剤を含むことができ、射出成形に適した１０〜８０／１０分（２３０℃，２１．２Ｎ）というような適度な流動性を示すようになり、成形加工性も良好となる。
【００２６】
前述の特許文献１、２のように、従来、エチレン・α−オレフィン系共重合体ゴムを用いて、得られる成形体の融着性や圧縮永久歪（へたり性）を向上させる方法は一般に良く知られているが、ビニル芳香族化合物単位を含むブロック共重合体の水添物の組み合わせと架橋システムを利用し、摺動性及び融着性、高温の圧縮永久歪（へたり性）を満足させ、更に成形加工性も良好なものとする技術は、本発明によって初めて確立されたものである。
【００２７】
［成分（Ａ）］
本発明の熱可塑性エラストマー組成物に用いる成分（Ａ）は、ビニル芳香族化合物を主体とする少なくとも２個の重合体ブロック（以下、「ブロックＰ」と称す場合がある。）と、ブタジエンを含む少なくとも１個の重合体ブロック（以下、「ブロックＱ」と称す場合がある。）とを有するブロック共重合体の水素添加物（水添ブロック共重合体）であって、成分（Ａ）の水添ブロック共重合体１００質量部のうち重量平均分子量が３００，０００以上の水添ブロック共重合体（Ａ１）の割合が３０質量部以上１００質量部以下であることが必要である。
【００２８】
ここで、「ビニル芳香族化合物を主体とする重合体」とは、ビニル芳香族化合物を主体とする単量体を重合したものを意味し、「ブタジエンを含む重合体」とは、ブタジエンを含む単量体を重合したものを意味する。また、「ビニル芳香族化合物を主体とする」とは、ビニル芳香族化合物を５０モル％以上含むことを意味する。
【００２９】
成分（Ａ）１００質量部のうち、重量平均分子量が３００，０００以上の水添ブロック共重合体（Ａ１）が上記範囲の下限値以上であると良好な圧縮永久歪（へたり性）と融着性を得ることができる。なお、重量平均分子量が３００，０００以上の水添ブロック共重合体（Ａ１）が上記範囲において少ないと流動性が良好となる傾向がある。
【００３０】
ここで、水添ブロック共重合体（Ａ１）の重量平均分子量は、ゲル浸透クロマトグラフィー（以下、ＧＰＣと略記する場合がある）により測定したポリスチレン換算の値である。水添ブロック共重合体（Ａ１）の重量平均分子量は３００，０００以上であり、３２０，０００以上であることが好ましく、さらに好ましくは３４０，０００以上である。一方、水添ブロック共重合体（Ａ１）の重量平均分子量の上限は通常６００，０００以下であり、５８０，０００以下であることが好ましく、より好ましくは５６０，０００以下である。
水添ブロック共重合体（Ａ１）の重量平均分子量が上記範囲内でれば、十分な圧縮永久歪を有しつつ、良好な摺動性を得ることができる。
【００３１】
本発明に係る成分（Ａ）は、成分（Ａ）１００質量部中に、水添ブロック共重合体（Ａ１）を３０〜１００質量部含むものであるが、この水添ブロック共重合体（Ａ１）の含有量は３５〜１００質量部、特に４０〜１００質量部、とりわけ４５〜１００質量部であることが圧縮永久歪（へたり性）と融着性の観点から好ましい。
【００３２】
本発明に係る成分（Ａ）は、水添ブロック共重合体（Ａ１）以外の上記水添ブロック共重合体、ビニル芳香族化合物を主体とする少なくとも２個の重合体ブロックＰと、ブタジエンを含む少なくとも１個の重合体ブロックＱとを有するブロック共重合体の水素添加物であって、重量平均分子量が３００，０００未満の水添ブロック共重合体（以下、「水添ブロック共重合体（Ａ２）」と称す場合がある。）を含んでいてもよく、この場合、成分（Ａ）１００質量部中の重量平均分子量３００，０００未満の水添ブロック共重合体（Ａ２）の重量平均分子量は２２０，０００〜２９０，０００、特に２３０，０００〜２８０，０００であることが好ましく、その含有量は、当該水添ブロック共重合体（Ａ２）の重量平均分子量にもよるが、成分（Ａ）１００質量部に対して７０質量部以下、好ましくは６５質量部以下で、水添ブロック共重合体（Ａ１）と水添ブロック共重合体（Ａ２）の重量平均分子量とその含有割合から算出される平均値としての重量平均分子量が３００，０００以上、特に３０５,０００〜３４０,０００、とりわけ３１０，０００〜３３５，０００であることが好ましい。
【００３３】
即ち、本発明に係る成分（Ａ）が重量平均分子量Ｗａの水添ブロック共重合体（Ａ１）をｘ質量部、重量平均分子量Ｗｂの水添ブロック共重合体（Ａ２）をｙ質量部含む場合（ただし、ｘ＋ｙ＝１００）、成分（Ａ）としての計算による重量平均分子量Ｗは下記式で算出されるため、この値が上記範囲となるように水添ブロック共重合体（Ａ１）と水添ブロック共重合体（Ａ２）とを含むことが好ましい。水添ブロック共重合体（Ａ１）と水添ブロック共重合体（Ａ２）とをそれぞれ２種以上を含む場合も、同様に重量平均分子量と含有割合から計算による重量平均分子量Ｗを算出できる。
Ｗ＝｛（Ｗａ×ｘ）＋（Ｗｂ×ｙ）｝／１００
このような条件で水添ブロック共重合体（Ａ１）と水添ブロック共重合体（Ａ２）を併用することにより、圧縮永久歪（へたり性）と融着性を維持した上で良好な流動性のもとに成形加工することができる。
【００３４】
なお、本発明に係る成分（Ａ）が水添ブロック共重合体（Ａ１）と水添ブロック共重合体（Ａ２）とを含む場合、ＧＰＣ測定の溶出曲線において、水添ブロック共重合体（Ａ１）に由来するピークと水添ブロック共重合体（Ａ２）に由来するピークとが検出されるため、水添ブロック共重合体（Ａ１）と水添ブロック共重合体（Ａ２）との混合物であることが分かり、またそのピークの強度比より成分（Ａ）中の水添ブロック共重合体（Ａ１）と水添ブロック共重合体（Ａ２）の含有割合を求めることができる。
【００３５】
成分（Ａ）の水添ブロック共重合体のブロックＰを構成する単量体のビニル芳香族化合物は限定されないが、スチレンおよび／またはα−メチルスチレンなどのスチレン誘導体が好ましい。中でも、スチレンを主体とすることが好ましい。なお、ブロックＰには、ビニル芳香族化合物以外の単量体が原料として含まれていてもよい。
【００３６】
ブロックＱには、ブタジエン以外の単量体が原料として含まれていてもよい。その場合、ブタジエン以外の単量体原料としては、イソプレンが好ましい。即ち、本発明に係るブロックＱはブタジエン又はブタジエンとイソプレンを主体とすることが好ましい。
ここでいう「ブタジエンを主体とする」とは、ブタジエンを５０モル％以上含むことを意味する。また、ここでいう「ブタジエンとイソプレンを主体とする」とは、ブタジエンとイソプレンを合計で５０モル％以上含むことを意味する。
【００３７】
成分（Ａ）の水添ブロック共重合体におけるブロックＰの重量割合は限定されないが、５質量％上であることが好ましく、１０質量％以上であることがより好ましく、一方、５５質量％以下であることが好ましく、５０質量％以下であることがより好ましく、４５質量％以下であることがさらに好ましい。ブロックＰの重量割合が上記範囲であることにより、架橋反応の割合が良好となる傾向にある。
【００３８】
成分（Ａ）の水添ブロック共重合体の化学構造は直鎖状、分岐状または放射状等の何れであってもよいが、下記式（１）又は（２）で表される水添ブロック共重合体である場合が好ましく、機械的強度向上の観点から、より好ましくは下記式（１）の構造である。
【００３９】
Ｐ−（Ｑ−Ｐ）ｍ        （１）
（Ｐ−Ｑ）ｎ            （２）
（式中ＰはブロックＰを、ＱはブロックＱをそれぞれ表し、ｍは１〜５の整数を表し、ｎは２〜５の整数を表す）
【００４０】
式（１）又は（２）においてｍ及びｎは、ゴム的高分子体としての秩序−無秩序転移温度を下げる点では大きい方がよいが、製造のしやすさ及びコストの点では小さい方がよい。本発明においてはｍ及びｎが１〜５の整数で与えられるものが好ましく、より好ましくは２〜４である。
【００４１】
成分（Ａ）の水添ブロック共重合体としては、ゴム弾性に優れることから、式（２）で表される水添ブロック共重合体よりも式（１）で表される水添ブロック共重合体の方が好ましく、ｍが３以下である式（１）で表されるブロック共重合体がより好ましく、ｍが２以下である式（１）で表される水添ブロック共重合体が更に好ましい。
【００４２】
本発明における成分（Ａ）の水添ブロック共重合体の製造方法は、上述の構造と物性が得られればどのような方法でもよく、特に限定されない。具体的には、例えば、特開平７−９７４９３号公報に記載された方法によりリチウム触媒等を用いたブロック重合を行うことによって得ることができる。また、ブロック共重合体の水素添加（水添）は、例えば、特開昭５９−１３３２０３号公報などに記載された方法により、不活性溶媒中で水添触媒の存在下で行うことができる。
【００４３】
成分（Ａ）の水添ブロック共重合体の市販品としては、台湾合成ゴム（ＴＳＲＣ）社製「ＴＡＩＰＯＬ−６１５１」、「ＴＡＩＰＯＬ−６１５９」、クレイトンポリマージャパン株式会社製「Ｇ１６５１」、「Ｇ１６３３」、クラレ社製「セプトン４０９９」などが挙げられる。
【００４４】
上記の成分（Ａ）の水添ブロック共重合体は、１種のみを用いてもよく、組成や物性の異なるものを２種以上組み合わせて用いてもよい。
【００４５】
［成分（Ｂ）］
本発明の熱可塑性エラストマー組成物には、成形性を向上させる観点から、成分（Ｂ）の炭化水素系ゴム用軟化剤を、成分（Ａ）１００質量部に対して１００質量部以上１４０質量部以下含むことが必要である。
【００４６】
本発明の熱可塑性エラストマー組成物中の成分（Ｂ）の含有量の下限は、成分（Ａ）１００質量部に対し、成形性の観点から、通常１００質量部以上であり、好ましくは１０２量部以上であり、より好ましくは１０４質量部以上である。また、成分（Ｂ）の含有量の上限は、成分（Ａ）１００質量部に対し、柔軟性の観点から、通常１４０質量部以下であり、好ましくは１３８質量部以下であり、より好ましくは１３６質量部以下である。
【００４７】
成分（Ｂ）の炭化水素系ゴム用軟化剤としては、鉱物油系軟化剤、合成樹脂系軟化剤等が挙げられるが、他の成分との親和性の観点から鉱物油系軟化剤が好ましい。鉱物油系軟化剤は、一般的に、芳香族炭化水素、ナフテン系炭化水素及びパラフィン系炭化水素の混合物であり、全炭素原子の５０％以上がパラフィン系炭化水素であるものがパラフィン系オイル、全炭素原子の３０〜４５％がナフテン系炭化水素であるものがナフテン系オイル、全炭素原子の３５％以上が芳香族系炭化水素であるものが芳香族系オイルと各々呼ばれている。これらの中で、本発明においては、パラフィン系オイルを用いることが好ましい。
【００４８】
成分（Ｂ）の炭化水素系ゴム用軟化剤の４０℃における動粘度は特に限定されないが、好ましくは２０ｃＳｔ以上、より好ましくは５０ｃＳｔ以上であり、また、好ましくは８００ｃＳｔ以下、より好ましくは６００ｃＳｔ以下である。また、炭化水素系ゴム用軟化剤の引火点（ＣＯＣ法）は、好ましくは２００℃以上、より好ましくは２５０℃以上である。
【００４９】
成分（Ｂ）の炭化水素系ゴム用軟化剤は市販品として入手することができる。該当する市販品としては、例えば、ＪＸ日鉱日石エネルギー社製「日石ポリブテン（登録商標）ＨＶ」シリーズ、出光興産社製「ダイアナ（登録商標）プロセスオイルＰＷ」シリーズ等が挙げられ、これらの中から該当品を適宜選択して使用することができる。
【００５０】
成分（Ｂ）の炭化水素系ゴム用軟化剤は１種のみを用いても、２種以上を任意の組み合わせ及び比率で用いてもよい。
【００５１】
［成分（Ｃ）］
本発明の熱可塑性エラストマー組成物は成形性を向上させる観点から、成分（Ｃ）のポリプロピレン系樹脂を、成分（Ａ）１００質量部に対して６０質量部以上１４０質量部以下含むことが必要である。
【００５２】
本発明の熱可塑性エラストマー組成物中の成分（Ｃ）の含有量の下限は、成分（Ａ）１００質量部に対し、成形性の観点から、通常６０質量部以上であり、７０質量部以上であることが好ましく、８０質量部以上であることがより好ましい。一方、成分（Ｃ）の含有量の上限は、成分（Ａ）１００質量部に対し、成形品として十分な柔軟性のある硬度を得るという観点から通常１４０質量部以下であり、１３０質量部以下であることが好ましく、１２０質量部以下であることがより好ましい。
【００５３】
成分（Ｃ）は、融解ピーク温度が１００℃以上１５７℃未満であるプロピレン系重合体（以下、「成分（Ｃ１）」と称す場合がある。）を含むことが好ましいが、上記成分（Ｃ１）を含むものであれば、成分（Ｃ）は後述の成分（Ｃ２）のような、その他のポリプロピレン系樹脂を含むものであってもよい。なお、本発明において、「ポリプロピレン系樹脂」とはプロピレン単位の含有量が５０質量％以上であるものを意味する。本発明において、成分（Ｃ１）は主に射出成形性に寄与する。
【００５４】
成分（Ｃ）に含まれる成分（Ｃ１）の融解ピーク温度が上記下限値以上であると耐熱性の観点で好ましく、上記上限値未満であると成分（Ａ）との相溶性の観点で好ましい。
【００５５】
なお、成分（Ｃ１）及び後述の成分（Ｃ２）の融解ピーク温度は、ＪＩＳ  Ｋ７１２１に従い、以下の方法により測定することができる。
即ち、示差走査熱量計（エスエスアイ・ナノテクノロジー社製ＤＳＣ６２２０）を用いて、以下の工程(1)〜(3)を順に実施してポリプロピレン系樹脂の融解挙動を測定する。
各工程において横軸に時間、縦軸に融解熱量をプロットして融解曲線を取得し、工程(3)において観測されるピークのピークトップを融解ピーク温度とする。
工程(1)：試料５ｍｇを室温から１００℃／分の速度で４０℃から２００℃まで昇温し、昇温終了後、３分間保持する。
工程(2)：２００℃から１０℃／分の速度で４０℃まで降温し、降温終了後、３分間保持する。
工程(3)：４０℃から１０℃／分の速度で２００℃まで昇温する。
【００５６】
成分（Ｃ１）は、プロピレン系ランダム共重合体であることが好ましく、成分（Ｃ１）のプロピレン系ランダム共重合体中のプロピレン単位の含有量は、成分（Ｃ１）を構成する単量体単位の合計量に対し、好ましくは６０〜９９質量％であり、より好ましくは８０〜９８質量％である。成分（Ｃ１）のプロピレン単位の含有量が上記範囲であると、前述の融解ピーク温度の範囲となり易いために好ましい。
なお、成分（Ｃ１）の各構成単位の含有量は赤外分光法により求めることができる。後述の成分（Ｃ２）についても同様である。
【００５７】
成分（Ｃ１）のプロピレン系ランダム共重合体は、プロピレン単位とプロピレン単位以外の構成単位を有する共重合体である。プロピレン単位以外の構成単位として、具体的には、エチレン単位やプロピレン単位以外のα−オレフィン単位が挙げられる。成分（Ｃ１）が含んでいてもよいプロピレン単位以外の構成単位としては、例えば、エチレン単位、１−ブテン単位、１−ペンテン単位、１−ヘキセン単位、１−へプテン単位、１−オクテン単位、１−ノネン単位、１−デセン単位、１−ウンデセン単位、１−ドデセン単位、１−トリデセン単位、１−テトラデセン単位、１−ペンタデセン単位、１−ヘキサデセン単位、１−ヘプタデセン単位、１−オクタデセン単位、１−ノナデセン単位、１−エイコセン単位、３−メチル−１−ブテン単位、３−メチル−１−ペンテン単位、４−メチル−１−ペンテン単位、２−エチル−１−ヘキセン単位、２，２，４−トリメチル−１−ペンテン単位等が挙げられる。成分（Ｃ１）は、これらの１種のみを含むものであっても、２種以上を含むものであってもよい。成分（Ｃ１）に含まれるプロピレン単位以外の構成単位の好ましいものとしては、エチレン単位、１−ブテン単位等が挙げられる。
【００５８】
成分（Ｃ）に含まれる成分（Ｃ１）以外のポリプロピレン系樹脂としては、例えば融解ピーク温度が１５７℃以上１７５℃以下であるプロピレン系重合体（以下、「成分（Ｃ２）」と称す場合がある。）が挙げられる。成分（Ｃ２）は主として熱可塑性エラストマー組成物に耐熱性を付与する成分である。
【００５９】
成分（Ｃ２）の融解ピーク温度が１５７℃以上であることにより、耐熱性が付与される。この観点から、成分（Ｃ２）の融解ピーク温度は、好ましくは１６０℃以上である。一方、その上限は押出部材との融着性の観点から１７５℃以下、好ましくは１７０℃以下である。
【００６０】
成分（Ｃ２）のプロピレン系重合体において、プロピレン単位の含有量は、成分（Ｃ２）を構成する単量体単位の合計量に対し、好ましくは９０質量％以上、より好ましくは９８〜１００質量％である。成分（Ｃ２）のプロピレン単位の含有量が上記範囲であると、前述の融解ピーク温度の範囲となり易いために好ましい。
【００６１】
成分（Ｃ２）のプロピレン系重合体は、プロピ．レン以外の構成単位を有するものであってもよく、例えば、エチレンやプロピレン以外のα−オレフィンと共重合されたものを含むものであってもよい。この場合、成分（Ｃ２）が含んでいてもよいα−オレフィン単位としては、例えば、１−ブテン単位、１−ペンテン単位、１−ヘキセン単位、１−へプテン単位、１−オクテン単位、１−ノネン単位、１−デセン単位、１−ウンデセン単位、１−ドデセン単位、１−トリデセン単位、１−テトラデセン単位、１−ペンタデセン単位、１−ヘキサデセン単位、１−ヘプタデセン単位、１−オクタデセン単位、１−ノナデセン単位、１−エイコセン単位、３−メチル−１−ブテン単位、３−メチル−１−ペンテン単位、４−メチル−１−ペンテン単位、２−エチル−１−ヘキセン単位、２，２，４−トリメチル−１−ペンテン単位等が挙げられる。成分（Ｃ２）はこれらの１種のみを含むものであっても、２種以上を含むものであってもよい。成分（Ｃ２）がプロピレン単位以外の構成単位を含む場合、他の構成単位の好ましいものとしては、エチレン単位、１−ブテン単位等が挙げられる。
【００６２】
成分（Ｃ）が成分（Ｃ２）を含む場合、成分（Ｃ）中の成分（Ｃ２）の含有量は５０質量％以下、例えば５〜５０質量％であることが好ましい。成分（Ｃ）が成分（Ｃ２）を含むことで、耐熱性が付与されるが、その含有量が多過ぎると押出部材との融着性が低下する可能性がある
【００６３】
成分（Ｃ１）及び成分（Ｃ２）のプロピレン系重合体の製造方法としては、公知のオレフィン重合用触媒を用いた公知の重合方法が用いられる。例えば、チーグラー・ナッタ系触媒を用いた重合法を挙げることができる。該重合法には、スラリー重合法、溶液重合法、塊状重合法、気相重合法等を用いることができ、これらを２種以上組み合わせてもよい。
【００６４】
成分（Ｃ１）及び成分（Ｃ２）は市販品として入手することもできる。これらに該当する市販品としては、プライムポリマー社のＰｒｉｍ  Ｐｏｌｙｐｒｏ（登録商標）、住友化学社の住友ノーブレン（登録商標）、サンアロマー社のポリプロピレンブロックコポリマー、日本ポリプロ社のノバテック（登録商標）ＰＰ、ＬｙｏｎｄｅｌｌＢａｓｅｌｌ社のＭｏｐｌｅｎ（登録商標）、ＥｘｘｏｎＭｏｂｉｌ社のＥｘｘｏｎＭｏｂｉｌ  ＰＰ、Ｆｏｒｍｏｓａ  Ｐｌａｓｔｉｃｓ社のＦｏｒｍｏｌｅｎｅ（登録商標）、Ｂｏｒｅａｌｉｓ社のＢｏｒｅａｌｉｓ  ＰＰ、ＬＧ  Ｃｈｅｍｉｃａｌ社のＳＥＥＴＥＣ  ＰＰ、Ａ．Ｓｃｈｕｌｍａｎ社のＡＳＩ  ＰＯＬＹＰＲＯＰＹＬＥＮＥ、ＩＮＥＯＳ  Ｏｌｅｆｉｎｓ＆Ｐｏｌｙｍｅｒｓ社のＩＮＥＯＳ  ＰＰ、Ｂｒａｓｋｅｍ社のＢｒａｓｋｅｍ  ＰＰ、ＳＡＭＳＵＮＧ  ＴＯＴＡＬ  ＰＥＴＲＯＣＨＥＭＩＣＡＬＳ社のＳｕｍｓｕｎｇ  Ｔｏｔａｌ、Ｓａｂｉｃ社のＳａｂｉｃ（登録商標）ＰＰ、ＴＯＴＡＬ  ＰＥＴＲＯＣＨＥＭＩＣＡＬＳ社のＴＯＴＡＬ  ＰＥＴＲＯＣＨＥＭＩＣＡＬＳ  Ｐｏｌｙｐｒｏｐｙｌｅｎｅ、ＳＫ社のＹＵＰＬＥＮＥ（登録商標）等があり、これらの中から適宜選択し、組み合わせて用いることができる。
【００６５】
成分（Ｃ１）及び成分（Ｃ２）はそれぞれ１種のみを用いてもよく、組成や物性の異なるものを２種以上組み合わせて用いてもよい。
【００６６】
［成分（Ｄ）］
本発明の熱可塑性エラストマー組成物は、成分（Ｄ）として架橋剤を含むことが好ましく、この場合、成分（Ｄ）の架橋剤の存在下で動的熱処理を行うことにより、成分（Ａ）の少なくとも一部を架橋することで、ゴム弾性を良好なものとすることができる。
【００６７】
架橋剤としては、有機過酸化物、フェノール樹脂、その他の架橋助剤等を用いることができ、これらの架橋剤は１種のみで用いてもよく、２種以上を組み合わせて用いてもよい。
【００６８】
架橋剤として用いることのできる有機過酸化物としては、芳香族系有機過酸化物及び脂肪族系有機過酸化物のいずれも使用することが可能である。具体的には、ジ−ｔ−ブチルパーオキシド、ｔ−ブチルクミルパーオキシド、ジクミルパーオキシド、２，５−ジメチル−２，５−ジ（ｔ−ブチルパーオキシ）ヘキサン、２，５−ジメチル−２，５−ジ（ｔ−ブチルパーオキシ）ヘキシン−３、１，３−ビス（ｔ−ブチルパーオキシイソプロピル）ベンゼン、１，１−ジ（ｔ−ブチルパーオキシ）−３，３，５−トリメチルシクロヘキサン等のジアルキルパーオキシド類；ｔ−ブチルパーオキシベンゾエート、ｔ−ブチルパーオキシイソプロピルカーボネート、２，５−ジメチル−２，５−ジ（ベンゾイルパーオキシ）ヘキサン、２，５−ジメチル−２，５−ジ（ベンゾイルパーオキシ）ヘキシン−３等のパーオキシエステル類；アセチルパーオキシド、ラウロイルパーオキシド、ベンゾイルパーオキシド、ｐ−クロロベンゾイルパーオキシド、２，４−ジクロロベンゾイルパーオキシド等のヒドロパーオキシド類等が挙げられる。これらの中でも、２，５−ジメチル−２，５−ジ（ｔ−ブチルパーオキシ）ヘキサンが好ましい。これらの有機過酸化物は１種類のみを用いても２種以上を組み合わせて用いてもよい。
【００６９】
架橋剤として用いることのできるフェノール樹脂としては、アルキルフェノールホルムアルデヒド、臭化アルキルフェノールノールホルムアルデヒド等が挙げられる。これらのフェノール樹脂は１種類のみを用いても２種以上を組み合わせて用いてもよい。
【００７０】
有機過酸化物及びフェノール樹脂以外の架橋助剤としては、例えば、硫黄、ｐ−キノンジオキシム、ｐ−ジニトロソベンゼン、１，３−ジフェニルグアニジン等の過酸化物用助剤；塩化第一錫・無水物、塩化第一錫・二水和物、塩化第二鉄等のフェノール樹脂用架橋助剤；ジビニルベンゼン、トリアリルシアヌレート、トリアリルイソシアヌレート、ジアリルフタレート等の多官能ビニル化合物；エチレングリコールジ（メタ）アクリレート、ジエチレングリコールジ（メタ）アクリレート、ポリエチレングリコールジ（メタ）アクリレート、トリメチロールプロパントリ（メタ）アクリレート、アリル（メタ）アクリレート等の多官能（メタ）アクリレート化合物等が挙げられる。これらは１種のみで用いても２種以上を組み合わせて用いてもよい。
【００７１】
成分（Ｄ）の使用量は、成分（Ａ）の合計１００質量部に対して架橋反応を十分に進行させる観点から、好ましくは０．５質量部以上であり、より好ましくは１．０質量部以上であり、更に好ましくは１．５質量部以上である。一方、成分（Ｄ）の使用量は、成分（Ａ）の合計１００質量部に対し、架橋反応を制御する観点から、好ましくは１０．０質量部以下であり、より好ましくは９．０質量部以下であり、更に好ましくは８．０質量部以下である。
【００７２】
［その他の成分］
本発明の熱可塑性エラストマー組成物の製造には、成分（Ａ）〜（Ｄ）以外に本発明の効果を損なわない範囲で、必要に応じてその他の成分を原料として用いることができる。
【００７３】
その他の成分としては、例えば、成分（Ａ）および成分（Ｃ）以外の熱可塑性樹脂やエラストマー等の樹脂、酸化防止剤、充填材、熱安定剤、光安定剤、紫外線吸収剤、中和剤、滑剤、防曇剤、アンチブロッキング剤、スリップ剤、分散剤、着色剤、難燃剤、帯電防止剤、導電性付与剤、金属不活性化剤、分子量調整剤、防菌剤、防黴材、蛍光増白剤等の各種添加物等を挙げることができる。これらは任意のものを単独又は併用して用いることができる。
【００７４】
成分（Ａ）および成分（Ｃ）以外の熱可塑性樹脂としては、例えば、ポリフェニレンエーテル系樹脂；ナイロン６、ナイロン６６等のポリアミド系樹脂；ポリエチレンテレフタレート、ポリブチレンテレフタレート等のポリエステル系樹脂；ポリオキシメチレンホモポリマー、ポリオキシメチレンコポリマー等のポリオキシメチレン系樹脂；ポリメチルメタクリレート系樹脂、ポリオレフィン樹脂（だだし、成分（Ｃ）に該当するものを除く。）等を挙げることができる。また成分（Ａ）および成分（Ｃ）以外のエラストマーとしては、例えば、スチレン系エラストマー（ただし、成分（Ａ）に該当するものを除く）；ポリエステル系エラストマー；ポリブタジエン等を挙げることができる。
【００７５】
滑剤（以下、「成分（Ｅ）」と称す場合がある。）としては、例えば、シリコーンオイル、シリコーンマスターバッチ、液体シロキサンワックス等が挙げられる。滑剤を用いる場合、滑剤は、成分（Ａ）の合計１００質量部に対して、通常０．５〜５０質量部、好ましくは１〜２５質量部の範囲で用いられる。前述の通り、本発明では、成分（Ａ）による摺動性の向上効果で滑剤の使用量を抑えることができ、上記の通り、成分（Ａ）の合計１００質量部に対して２０質量部以下の少量添加で、融着性の低下を抑えて優れた摺動性を得ることができる。
【００７６】
酸化防止剤（以下、「成分（Ｆ）」と称す場合がある。）としては、例えば、フェノール系酸化防止剤、フォスファイト系酸化防止剤、チオエーテル系酸化防止剤等が挙げられる。酸化防止剤を用いる場合、酸化防止剤は、成分（Ａ）の合計１００質量部に対して、通常０．０１〜３．０質量部、好ましくは０．１５〜０．６質量部の範囲で用いられる。上記範囲内であると良好な熱安定性が得られる。
【００７７】
充填材としては、例えば、ガラス繊維、中空ガラス球、炭素繊維、タルク、炭酸カルシウム、マイカ、チタン酸カリウム繊維、シリカ、金属石鹸、二酸化チタン、カーボンブラック等が挙げられる。充填剤を用いる場合、充填剤は、成分（Ａ）の合計１００質量部に対して、通常０．３〜１００質量部で用いられる。
【００７８】
［熱可塑性エラストマー組成物の製造方法］
本発明の熱可塑性エラストマー組成物は、好ましくは、成分（Ａ）、成分（Ｂ）、成分（Ｃ）及びその他の成分等を所定量含有する組成物を架橋剤である成分（Ｄ）の存在下で動的熱処理して得られるものである。
【００７９】
本発明において「動的熱処理」とは架橋剤の存在下で溶融状態又は半溶融状態で混練することを意味する。この動的熱処理は、溶融混練によって行うのが好ましく、そのための混合混練装置としては、例えば非開放型バンバリーミキサー、ミキシングロール、ニーダー、二軸押出機等が用いられる。これらの中でも二軸押出機を用いることが好ましい。この二軸押出機を用いた製造方法の好ましい態様としては、複数の原料供給口を有する二軸押出機の原料供給口（ホッパー）に各成分を供給して動的熱処理を行うものである。
【００８０】
動的熱処理を行う際の温度は、通常８０〜３００℃、好ましくは１００〜２５０℃である。また、動的熱処理を行う時間は通常０．１〜３０分である。
【００８１】
本発明の熱可塑性エラストマー組成物を二軸押出機により動的熱処理を行うことにより製造する場合においては、二軸押出機のバレル半径（Ｒ（ｍｍ））、スクリュー回転数（Ｎ（ｒｐｍ））及び吐出量（Ｗ（ｋｇ／時））の間に下記式（Ｉ）の関係を保ちながら押出することが好ましく、下記式（II）の関係を保ちながら押出することがより好ましい。
２．６＜ＮＷ／Ｒ３＜２２．６  （Ｉ）
３．０＜ＮＷ／Ｒ３＜２０．０  （II）
【００８２】
二軸押出機のバレル半径（Ｒ（ｍｍ））、スクリュー回転数（Ｎ（ｒｐｍ））及び吐出量（Ｗ（ｋｇ／時））との間の前記関係が上記下限値より大きいことが熱可塑性エラストマー組成物を効率的に製造するために好ましい。一方、前記関係が上記上限値より小さいことが、剪断による発熱を抑え、外観不良の原因となる異物が発生しにくくなるために好ましい。
【００８３】
［熱可塑性エラストマー組成物の物性］
本発明の熱可塑性エラストマー組成物は、ＪＩＳ  Ｋ７２１０の規格に準拠した方法で測定温度２３０℃、測定荷重２１．２Ｎで測定したメルトフローレート（ＭＦＲ）が１０ｇ／１０分以上であることが成形性の観点から好ましく、より好ましくは１５ｇ／１０分以上であり、更に好ましくは２０ｇ／１０分以上である。また、成形性の観点から、メルトフローレート（ＭＦＲ）は、８０ｇ／１０分以下であることが好ましく、７５ｇ／１０分以下であることがより好ましく、７０ｇ／１０分以下であることが更に好ましい。
【００８４】
〔成形体・用途〕
本発明の熱可塑性エラストマー組成物は、通常、熱可塑性エラストマー組成物に用いられる成形方法、例えば、射出成形、押出成形、中空成形、圧縮成形等の各種成形方法により、成形体とすることができ、これらの中でも射出成形が好適である。また、これらの成形を行った後に積層成形、熱成形等の二次加工を行った成形体とすることもできる。
【００８５】
本発明の熱可塑性エラストマー組成物よりなる成形体は、表皮、ウェザーストリップ、天井材、内装シート、バンパーモール、サイドモール、エアスポイラー、エアダクトホース、シール材等の自動車部品；止水材、目地材、窓枠、シール材等の土木・建材部品；ゴルフクラブのグリップ部、テニスラケットのグリップ部等のスポーツ用品；ホースチューブ、ガスケット等の工業用部品；ホース、パッキン類等の家電部品；医療用容器、ガスケット、パッキン等の医療用部品；容器、パッキン等の食品用部品；医療用機器部品；電線；雑貨等の広汎な分野に適用することができる。
本発明の熱可塑性エラストマー組成物よりなる成形体は以上に挙げたものの中でも自動車用シール材、建材用シール材として好適であり、自動車用シール材、特に自動車用グラスランチャンネルとして好適である。
【００８６】
〔接合部材〕
本発明の接合部材は、上述の本発明の熱可塑性エラストマー組成物よりなるものであり、本発明の熱可塑性エラストマー組成物を溶融混練し、混練物を射出成形することにより製造される。
【００８７】
特に本発明の接合部材は、自動車用グラスランチャンネル等の自動車用複合成形体に用いられる接合部材として好適である。
図１は、自動車用複合成形体３としての自動車用グラスランチャンネルの一例を示す斜視図であり、別途熱可塑性エラストマー組成物の押出成形により製造された線状部を構成する押出成形部材１Ａ，１Ｂを、本発明の接合部材２よりなるコーナー部で融着一体化させたものである。
【００８８】
このような複合成形体３は、例えば、予め製作された押出成形部材１Ａ，１Ｂの接合端側を射出成形用金型に挿入し、この金型内に本発明の熱可塑性エラストマー組成物を射出成形してコーナー部の接合部材２を成形すると共に、押出成形部材１Ａ，１Ｂの端面と融着一体化することにより製造することができる。
【００８９】
押出成形部材１Ａ，１Ｂを構成する熱可塑性エラストマー組成物としては特に制限はないが、本発明の熱可塑性エラストマー組成物との融着性に優れると共に、自動車用グラスランチャンネルの枠部としての機械的強度や圧縮永久歪（へたり性）にも優れることから、オレフィン系熱可塑性系エラストマー、スチレン熱可塑性系エラストマーが好ましい。
【実施例】
【００９０】
以下、実施例を用いて本発明の内容を更に具体的に説明するが、本発明はその要旨を超えない限り、以下の実施例によって限定されるものではない。以下の実施例における各種の製造条件や評価結果の値は、本発明の実施態様における上限又は下限の好ましい値としての意味をもつものであり、好ましい範囲は前記した上限又は下限の値と、下記実施例の値又は実施例同士の値との組み合わせで規定される範囲であってもよい。
【００９１】
〔原材料〕
以下の実施例及び比較例で使用した原材料は以下の通りである。
【００９２】
［成分（Ａ）］
｛水添ブロック共重合体（Ａ１）｝
＜Ａ１−１＞
スチレン・ブタジエン・スチレン水添ブロック共重合体（前記式（１）の構造を有する。スチレン（ブロックＰ）含有量：３２質量％、重量平均分子量：３９０，０００）／台湾合成ゴム（ＴＳＲＣ）社製「ＴＡＩＰＯＬ−６１５９」
＜Ａ１−２＞
スチレン・イソプレン・ブタジエン・スチレン水添ブロック共重合体（前記式（１）の構造を有する。スチレン（ブロックＰ）含有量：３０質量％、重量平均分子量：４５２,０００／クラレ社製「セプトン４０９９」
【００９３】
｛水添ブロック共重合体（Ａ２）｝
＜Ａ２−1＞
スチレン・ブタジエン・スチレン水添ブロック共重合体（前記式（１）の構造を有する。スチレン（ブロックＰ）含有量：３２質量％、重量平均分子量：２６０，０００）／台湾合成ゴム（ＴＳＲＣ）社製「ＴＡＩＰＯＬ−６１５１」
【００９４】
［成分（Ｂ）］
＜Ｂ−１＞
パラフィン系ゴム用軟化剤（４０℃の動粘度：９５．５ｃＳｔ、流動点：−１５℃、引火点：２７２℃）／出光興産株式会社製「ダイアナ（登録商標）プロセスオイルＰＷ９０」
【００９５】
［成分（Ｃ）］
＜Ｃ−１＞
プロピレン・エチレンランダム共重合体（ＭＦＲ（ＪＩＳ  Ｋ７２１０）：３０ｇ／１０分（２３０℃、２１．２Ｎ）、融解ピーク温度：１５５℃、プロピレン単位含有量：９８質量％）／日本ポリプロ株式会社製「ノバテック（登録商標）ＰＰ  ＭＧ０３ＢＤ」
【００９６】
［成分（Ｄ）］
＜Ｄ−１＞
２，５−ジメチル−２，５−ジ（ｔ−ブチルパーオキシ）ヘキサン４０質量部と炭酸カルシウム６０質量部の混合物／化薬アクゾ株式会社製「カヤヘキサＡＤ４０Ｃ」
＜Ｄ−２＞
ジビニルベンゼン５５質量部とエチルビニルベンゼン４５質量部の混合物／和光純薬工業社製「ジビニルベンゼン」
【００９７】
［成分（Ｅ）］
＜Ｅ−１＞
シリコーンオイル／信越化学社製「ＫＦ９６−１００ＣＳ」
【００９８】
［成分（Ｆ）］
＜Ｆ−１＞
フェノール系酸化防止剤／ＢＡＳＦジャパン社製「イルガノックス（登録商標）１０１０」
【００９９】
［評価方法］
以下の実施例及び比較例における熱可塑性エラストマー組成物の評価方法は以下の通りである。
【０１００】
なお、以下の（１）〜（６）の測定には、各熱可塑性エラストマー組成物を用い、インラインスクリュウタイプ射出成形機（東芝機械社製「ＩＳ１３０」）にて、射出圧力５０ＭＰａ、シリンダー温度２２０℃、金型温度４０℃の条件で射出成形して得られたシート（横１２０ｍｍ、縦８０ｍｍ、肉厚２ｍｍ）を使用した。
【０１０１】
（１）硬度デュロＡ：ＪＩＳ  Ｋ６２５３に準拠（ＪＩＳ−Ａ）して、試験片に針を押し付けてから１５秒後の値を測定した。
硬度デュロＡは３５〜９５、特に４０〜９８の範囲であることが好ましい。
【０１０２】
（２）切断時引張応力：ＪＩＳ  Ｋ６２５１の切断時引張応力の測定法に準拠した手順で行った。
【０１０３】
（３）切断時伸び：ＪＩＳ  Ｋ６２５１の切断時伸びの測定法に準拠した手順で行った。
【０１０４】
（４）圧縮永久歪:ＪＩＳ  Ｋ６２６２に準拠して、７０℃、２２時間、２５％圧縮の条件で測定した。
７０℃、２２時間、２５％圧縮の条件で測定した圧縮永久歪みは、６０％以下であることが好ましい。
【０１０５】
（５）高温での圧縮永久歪:ＪＩＳ  Ｋ６２６２に準拠して、１００℃、２２時間、２５％圧縮の条件で測定した。
圧縮永久歪（へたり性）の測定値（ＣＳ）から下記基準で評価した。
○：ＣＳ  ７５％未満
△：ＣＳ  ７５％以上８０％未満
×：ＣＳ  ８０％以上
【０１０６】
（６）静摩擦係数と動摩擦係数
射出成形して得られたシート（横１２０ｍｍ、縦８０ｍｍ、肉厚２ｍｍ）を６０ｃｍ×４５ｃｍ×大きさに切り出し、そのテストピースの上を、ガラス板（縦１１０ｍｍ×横１１０ｍｍ×厚み３ｍｍ）と両面テープで接着させた２００ｇの重りを６ｃｍ移動させることで、静摩擦係数と動摩擦係数を測定した。３回測定し、平均値を算出した。
静摩擦係数については、下記基準で評価した。
○：静摩擦係数  １．５５未満
△：静摩擦係数  １．５５以上１．６５未満
×：静摩擦係数  １．６５以上
【０１０７】
（７）ＴＰＶ（動的架橋熱可塑性エラストマー）との融着強度および融着伸び
オレフィン系動的架橋熱可塑性エラストマー（三菱ケミカル株式会社製「ＴＲＥＸＰＲＥＮＥ（登録商標）３８５５Ｎ」）の厚さ２ｍｍの射出シートを１０ｃｍ×５ｃｍの大きさに切り出し、１１０ｔｏｎ射出成形機の金型内に装填し、各熱可塑性エラストマー組成物をシリンダー温度２１０℃、金型温度４０℃設定で前記金型内に射出し、インサート成形法により、複合成形体を得た。該複合成形体をＪＩＳ３号ダンベルで打ち抜き、２００ｍｍ／ｍｉｎの引張速度で引張り、融着強度および融着伸びを測定した。
融着強度については、下記基準で評価した。
○：融着強度  ３．５ＭＰａ以上
△：融着強度  ３．０ＭＰａ以上３．５ＭＰａ未満
×：融着強度  ３．０ＭＰａ未満
本評価は、射出シートを用いた融着性の評価であるが、この評価結果から、図１に示したような複合成形体にした際の融着性の良否も評価できる。
【０１０８】
［実施例／比較例］
＜実施例１＞
（Ａ１−１）１００質量部、（Ｂ−１）１３３質量部、（Ｃ−１）１００質量部、（Ｄ−１）２．５質量部（２，５−ジメチル−２，５−ジ（ｔ−ブチルパーオキシ）ヘキサン４０質量部と炭酸カルシウム６０質量部の混合物）、（Ｄ−２）２．５質量部（ジビニルベンゼン５５質量部とエチルビニルベンゼン４５質量部の混合物）、（Ｅ−１）１０質量部、（Ｆ−１）０．３質量部をヘンシェルミキサーにて１分間ブレンドして混合物を得た。この混合物を、同方向二軸押出機（日本製鋼所製「ＴＥＸ３０α」、Ｌ／Ｄ＝４６、シリンダーブロック数：１３）の供給部へ合計１５ｋｇ／ｈの速度で投入し、１１０〜２２０℃の範囲で昇温させ溶融混練を行い、ペレット化して熱可塑性エラストマー組成物を製造した。
得られた熱可塑性エラストマー組成物について、ＪＩＳ  Ｋ７２１０の規格に準拠した方法で測定温度２３０℃、測定荷重２１．２Ｎでメルフローレート（ＭＦＲ）を測定すると共に、前述の（１）〜（５）の評価を行った。評価結果を表−１に示す。
【０１０９】
＜実施例２〜１０及び比較例１〜３＞
表−１に示したように配合組成を変更した以外は実施例１と同様にして実施し、熱可塑性エラストマー組成物のペレットを得た。得られた熱可塑性エラストマー組成物について、実施例１と同様の評価を実施した。結果を表−１に示す。
【０１１０】
なお、表１中、成分（Ｄ−１）については、実際の配合量ではなく、成分（Ｄ−１）のうちの２，５−ジメチル−２，５−ジ（ｔ−ブチルパーオキシ）ヘキサンのみの配合量（実配合量の４０％）で示し、成分（Ｄ−２）についても、実際の配合量ではなく、成分（Ｄ−２）のうちのジビニルベンゼンのみの配合量（実配合量５５％）で示す。
【０１１１】
【表１】
2020125442.tif 000003
【０１１２】
＜評価結果＞
表−１に示す通り、実施例１〜１０は、「摺動性（静摩擦係数）」、「押出材との融着性」と「高温（１００℃）での圧縮永久歪」の評価において優れ、成形性についても射出成形に適した流動性１０〜８０ｇ／１０分（２３０℃、２１Ｎ）を満たしている。
【０１１３】
比較例１〜３は、実施例１で使用している（Ａ１−１）を、全量（Ａ２−１）に置き換え、うち比較例１，２は成分（Ｄ）を減らした例であるが、「摺動性（静摩擦係数）」、「押出材との融着性」、「高温の圧縮永久歪（へたり性）」の評価が劣っている。
【産業上の利用可能性】
【０１１４】
本発明の熱可塑性エラストマー組成物は、表皮、ウェザーストリップ、天井材、内装シート、バンパーモール、サイドモール、エアスポイラー、エアダクトホース、シール材等の自動車部品；止水材、目地材、窓枠、シール材等の土木・建材部品；ゴルフクラブのグリップ部、テニスラケットのグリップ部等のスポーツ用品；ホースチューブ、ガスケット等の工業用部品；ホース、パッキン類等の家電部品；医療用容器、ガスケット、パッキン等の医療用部品；容器、パッキン等の食品用部品；医療用機器部品；電線；雑貨等の広汎な分野で用いることができる。本発明の熱可塑性エラストマー組成物は以上に挙げたものの中でも自動車用シール材、建材用シール材として好適であり、自動車用シール材、特に自動車用グラスランチャンネルとして好適である。
【符号の説明】
【０１１５】
１Ａ，１Ｂ  押出成形部材
２  接合部材
３  複合成形体
【図１】
2020125442.tif 000004